(57)【特許請求の範囲】
【請求項１】
メルトフローレイトが５〜１００ｇ／１０分を満たすプロピレン−エチレンランダム共重合体からなる芯成分と、メルトフローレイトが５〜１００ｇ／１０分を満たすプロピレン−エチレンランダム共重合体に３−メチル−１−ブテン重合体１〜５００重量ｐｐｍを含有する鞘成分とで形成された芯鞘型複合繊維を構成繊維とし、芯成分と鞘成分の量比が３：７〜７：３であり、該芯成分と鞘成分の示差走査型熱量計（ＤＳＣ）による測定から求まる熱特性が以下の式；
０．７２＜（ΔＨｍ2／Ｔｍ2）／（ΔＨｍ1／Ｔｍ1）＜０．９２
（ただし、ΔＨｍ1は芯成分の融解熱量、ΔＨｍ2は鞘成分の融解熱量、Ｔｍ1は芯成分の融点、Ｔｍ2は鞘成分の融点を表す。）
を満たし、かつ鞘成分が溶融固化することにより、複合繊維同士が結合していることを特徴とするポリプロピレン系不織布。
【請求項２】
不織布の引張強度が１．６ｋｇ／５ｃｍ〜３．５ｋｇ／５ｃｍであることを特徴とする請求項１記載のポリプロピレン系不織布。
【発明の詳細な説明】
【０００１】
【発明の属する技術分野】
本発明は、複合繊維よりなる不織布に関し、紡糸時の操業性が良く、特に不織布性能面で高強度でかつ風合いが良い、紙おむつなどの衛生材料として使用するのに適したポリプロピレン不織布に関する。
【０００２】
【従来の技術】
不織布を作製する代表的な方法として、カード法とスパンボンド法がある、カード法とは溶融紡糸、延伸により原綿とした後、これをカード機にかけて不織布とするものである。スパンボンド法とは溶融紡糸して得られた長繊維群を捕集コンベア上に集積した後、これらをオーブンまたは熱ロールなどにより熱融着することにより不織布を得る方法である。スパンボンド法はカード法などに比べ、溶融紡糸後そのまま開繊及び集積して不織布を得ることができるため、生産効率の点で非常に有益な方法である。
【０００３】
ポリオレフィン製不織布を衛生材料として使用する場合は、不織布強度が高く、風合いが良いものが望まれる。紙おむつ等に使用した場合、着用時に必要以上に伸びたり、あるいは破損（破断）するようでは製品としてなりたたない。また直接肌に接するため、柔らかい風合いが必要である。
【０００４】
上述した不織布を得るためには、構成繊維を複合繊維とする必要がある。例えばアイソタクチックホモポリプロピレンのみを原料として不織布を作製した場合、繊維同士の融着温度を高く設定する必要があると同時に、不織布は紙のようになり、風合いは悪くなってしまうという問題が生じる。また、結晶性、融点を下げたプロピレン−エチレンランダム共重合体のみを原料とした場合、繊維同士の融着温度は低く設定できるが、不織布強度は結晶性が低いことによリ低下し、また風合いも紙のようになってしまうという問題が生じる。
【０００５】
上述した問題点を解決するためには、不織布構成繊維を低融点成分と高融点成分からなる複合繊維とする必要がある。具体的には低融点成分としてエチレンを数重量％含有するプロピレン−エチレンランダム共重合体を用い、高融点成分としてホモポリプロピレンあるいはエチレンを微量含むプロピレン−エチレンランダム共重合体を用いることにより、不織布強度を低下させることなく風合いも良好な不織布を得ることが可能である。高融点成分と低融点成分の融点差が大きいほど、不織布の強度と風合いはともに良くなる値向にある。すなわち、低融点成分であるプロピレン−エチレンランダム共重合体の融点は低ければ低いほど良い。しかしながら、プロピレン−エチレンランダム共重合体は、ホモポリプロピレンに比べ低融点である他に、低結晶化温度、低結晶化速度といった特徴も持ち合わせており、これらが紡糸時における工程安定性に影響を及ぼす要因となってしまう。
【０００６】
スパンボンド法による紡糸工程は、溶融樹脂を複数の紡糸孔より吐出させた後、エアサッカーによりこの繊維群を捕集コンベア−上に集積させるものである。この工程において、低融点プロピレン−エチレンランダム共重合体ではエアサッカー導入点においても固化していないため、当該繊維群が融着してしまい不織布を製造できないという問題が生ずる。通常の溶融紡糸法においても、紡糸口金直下で当該繊維群が融着してしまい、紡糸困難な状況となってしまう。
この問題を解決するために、低融点プロピレン−エチレンランダム共重合体にソルビトール系の結晶造核剤を添加する方法が知られている。すなわち、結晶化温度を高め、結晶化速度を速くすることにより、紡糸時における繊維群の融着を防止できる。
しかし当該結晶核剤を使用した場合、紡糸時における発煙（ソルビトール系核剤が熱分解することにより生じるもの）、ならびに紡糸口金の汚れ（目やに）が顕著になり、作業環境の悪化、長期工程安定性に支障を来すという新たな問題が生じる。
【０００７】
【発明が解決しようとする課題】
本発明の目的は、上記の観点から、芯鞘型複合繊維を用いて紡糸時の発煙、紡糸口金の汚れ（目やに）を防止すると同時に、溶融紡糸時の結晶化速度を早め、複合繊維群の融着を防止し、かつ不織布強度が高く、風合いの良好な不織布を提供するものである。
【０００８】
【課題を解決するための手段】
本発明者らは、上記課題を達成すべく鋭意研究を行った結果、低融点成分として用いる鞘成分に特定のポリマー結晶造核剤を特定量含有する低融点プロピレン−エチレンランダム共重合体を用いた芯鞘型複合繊維において、芯成分と鞘成分の量比及び熱特性（融点と融解熱量の関係）を特定の範囲にすることにより、紡糸時の発煙、紡糸口金の汚れ（目やに）を防止すると同時に、溶融紡糸時の結晶化速度を速め、当該繊維群の融着を防止する等の紡糸時の問題を解決し、強度及び風合いが良好な不織布が得られることを見出し、本発明を完成した。
すなわち、本発明は、メルトフローレイトが５〜１００ｇ／１０分を満たすプロピレン−エチレンランダム共重合体からなる芯成分と、メルトフローレイトが５〜１００ｇ／１０分を満たすプロピレン−エチレンランダム共重合体に３−メチル−１−ブテン重合体１〜５００重量ｐｐｍを含有する鞘成分とで形成された芯鞘型複合繊維を構成繊維とし、芯成分と鞘成分の量比が３：７〜７：３であり、該芯成分と鞘成分の示差走査型熱量計（ＤＳＣ）による測定から求まる熱特性が以下の式；
０．７２＜（ΔＨｍ2／Ｔｍ2）／（ΔＨｍ1／Ｔｍ1）＜０．９２
（ただし、ΔＨｍ1は芯成分の融解熱量、ΔＨｍ2は鞘成分の融解熱量、Ｔｍ1は芯成分の融点、Ｔｍ2は鞘成分の融点を表す。）
を満たし、かつ鞘成分が溶融固化することにより、複合繊維同士が結合していることを特徴とするポリプロピレン系不織布である。
【０００９】
【発明の実施の形態】
１．芯成分を構成する樹脂
本発明に係わる不織布の構成繊維である複合繊維の芯成分、すなわち高融点成分としては、プロピレン−エチレンランダム共重合体が使用される。芯成分としてこれを使用する理由は、鞘成分であるプロピレン−エチレンランダム共重合体との親和性が良好であるためである。プロピレン−エチレンランダム共重合体のエチレン含量は、好ましくは１．５重量％、より好ましくは１重量％以下である。エチレン含量が１．５重量％を超えると芯成分が低結晶性となることにより、不織布強度、風合いが悪くなってしまうので好ましくない。また、メルトフローレイト（ＭＦＲ）は５〜１００ｇ／１０分、好ましくは１０〜７０ｇ／１０分である。ＭＦＲが５ｇ／１０分未満であると、紡糸圧力が高くなりすぎることにより、紡糸困難な状況となってしまう。また、ＭＦＲが１００ｇ／１０分を超えると、高流動性となることにより、紡糸口金から吐出される溶融繊維群の安定性が損なわれ、やはり紡糸困難な状況となってしまう。
【００１０】
２．鞘成分を構成する樹脂
複合長繊維の鞘成分、すなわち低融点成分としては、プロピレン−エチレンランダム共重合体が使用される。このプロピレン−エチレンランダム共重合体は、好ましくはエチレン含量が２．５〜５重量％、より好ましくは３．０〜４．６重量％である。エチレン含量が２．５重量％未満では、ヒートシール温度が高く、風合いが悪くなり、エチレン含量が５重量％を超えると、紡糸口金から吐出される溶融繊維群の安定性が損なわれ、紡糸困難となるので好ましくない。
また、ＭＦＲは５〜１００ｇ／１０分、好ましくは１０〜７０ｇ／１０分である。ＭＦＲが５ｇ／１０分未満であると、紡糸圧力が高くなりすぎることにより、紡糸困難な状況となってしまう。また、ＭＦＲが１００ｇ／１０分を超えると、高流動性となることにより、紡糸口金から吐出される溶融繊維群の安定性が損なわれ、やはり紡糸困難な状況となってしまう。
さらに、本発明で用いるプロピレン−エチレンランダム共重合体は、３−メチル−１−ブテン重合体を含有し、結晶化温度及び結晶化速度が改良されている。
【００１１】
３．芯成分と鞘成分の量比
芯成分と鞘成分の量比は、３：７〜７：３であり、好ましくは４：６〜６：４である。芯成分が多すぎると風合いが悪くなり、少なすぎると不織布の引張強度が低下する。
【００１２】
また、示差走査型熱量計（ＤＳＣ）による芯成分の融解熱量（ΔＨｍ1）と融点（Ｔｍ1）の比と鞘成分の融解熱量（ΔＨｍ2）と融点（Ｔｍ2）の比との関係は、０．７２＜（ΔＨｍ2／Ｔｍ2）／（ΔＨｍ1／Ｔｍ1）＜０．９２であり、好ましくは０．７４＜（ΔＨｍ2／Ｔｍ2）／（ΔＨｍ1／Ｔｍ1）＜０．９２である。（ΔＨｍ2／Ｔｍ2）／（ΔＨｍ1／Ｔｍ1）が０．９２以上であると、芯成分と鞘成分の融点、結晶性の特性が類似してしまうことから、鞘成分が熱融着成分として好ましくなくなり、目的とする強度の高く風合いの良好な不織布は得られない。また、（ΔＨｍ2／Ｔｍ2）／（ΔＨｍ1／Ｔｍ1）が０．７２以下であると、鞘成分に結晶造核剤を添加しても低結晶化温度、低結晶化速度の改害が困難となり、紡糸口金直下での溶融繊維の融着を引き起こし、不織布製造が困難となる。
【００１３】
４．造核剤
本発明において、鞘成分のプロピレン−エチレンランダム共重合体に配合する造核剤として、３−メチル−１−ブテン重合体を用いる。プロピレン−エチレンランダム共重合体樹脂中における３−メチル−１−ブテン重合体の含有量は１〜５００重量ｐｐｍであり、好ましくは１〜３００重量ｐｐｍである。３−メチル−１−ブテン重合体の含有量が１重量ｐｐｍ未満であると、溶融紡糸時において結晶化温度が上昇しないことから、繊維群の融着を改善できない。また、５００重量ｐｐｍを超えても繊維群の融着に寄与する効果は頭打ちになる。
【００１４】
プロピレン−エチレンランダム共重合体と３−メチル−１−ブテン重合体とよりなる樹脂組成物は、例えば以下のようにして製造することができる。すなわち、チーグラー・ナッタ触媒を用いて、まず３−メチル−１−ブテン重合体を重合し（予備重合）、引き続き、この３−メチル−１−ブテン重合体が担持された触媒を用いてプロピレン−エチレンランダム共重合体を重合させて製造する。この際、チーグラー・ナッタ触媒として、固体状チタン系化合物と有機アルミニウム化合物とからなるものを使用することが好ましい。固体状チタン化合物としては、ハロゲン化マグネシウム、有機チタン化合物及び電子供与性化合物を必須成分とすることが好ましい。重合方法は、気相、塊状、スラリー重合などが挙げられる。
上記方法により製造されるプロピレン−エチレンランダム共重合体と３−メチル−１−ブテン重合体の樹脂組成物は、３−メチル−１−ブテン重合体の含有量が高いため、本発明に係わる樹脂組成物とするために、別途製造したプロピレン−エチレンランダム共重合体にマスターバッチとして使用してもよい。また、プロピレン−エチレンランダム共重合体に添加剤として３−メチル−１−ブテン重合体そのものを溶融混練することで調製することも可能である。
【００１５】
５．その他の添加剤
本発明に係わるポリプロピレン系不織布には、使用目的に応じて適宜従来公知のポリオレフィン用改質剤を併用することができる。例えば酸化防止剤、紫外線吸収剤、光安定剤、有機カルボン酸、帯電防止剤（界面活性剤含む）、中和剤、エポキシ安定剤、可塑剤、滑剤、抗菌剤、難燃剤、充填剤、発泡剤、発泡助剤、架橋剤、架橋助剤、顔料等である。
酸化防止剤としては、フェノール系酸化防止剤、リン系酸化防止剤、イオウ系酸化防止剤、アミン系酸化防止剤及びビタミン類などが挙げられる。
中和剤（分散剤もかねる）としては、金属石鹸、ハイドロタルサイト類、リチウムアルミニウム複合水酸化物塩、ケイ酸塩、金属酸化物、金属水酸化物などが挙げられる。
【００１６】
６．不織布
本発明の不織布は、前記の芯成分と前記の造核剤含有プロピレン−エチレンランダム共重合体の鞘成分にそれぞれ必要に応じて添加剤等を添加し、芯鞘型複合紡糸口金を用い、溶融紡糸を行い、その後エアサッカーにて延伸し、複合型長繊維を得、この複合型長繊維をエアサッカー下方にあるコンベアーに集積した後、１２０〜１３５℃に設定したエンボスロール等により鞘成分を溶融固化させ繊維同士を結合させて製造する。
【００１７】
本発明の不織布の引張強度は、１．６ｋｇ／５ｃｍ〜３．５ｋｇ／５ｃｍであることが好ましい。引張強度が１．６ｋｇ／５ｃｍ未満であると、当該不織布を衛生材料、例えば紙おむつ等に使用した場合、破損（破断）しやすくなる。また、引張強度が３．５ｋｇ／５ｃｍを超えると、不織布の風合いは概して悪くなり、やはり製品として好ましくない。
【００１８】
【実施例】
以下に実施例を挙げて、本発明を詳細に説明するが、本発明はこれらに限定されるものではない。なお、試験・評価方法は、以下の通りである。
（１）エチレン含量：赤外分光器（日本分光製ＩＲ７００）により測定した。
（２）メルトフローレイト（ＭＦＲ）：ＪＩＳ  ７２１０に準拠し、荷重２．１６ｋｇ、２３０℃にて測定した。
（３）ＤＳＣ測定：サンプル約１０ｍｇについて、室温から走査速度１０℃／分にて２１０℃まで昇温し、融点（Ｔｍ）及び融解熱量（△Ｈｍ）を測定した。
（４）紡糸性：連続６０分間紡糸時に、溶融繊維群の融着による糸切れが生じない場合を良好とした。
（５）紡糸時の臭気：パネラー５人による官能試験を行い、５人全員が臭わないとした場合を○、３〜４人が臭わないとした場合を△、それ以外を×とした。
（６）不織布引張強度：ＪＩＳ  Ｌ  １０９６に準拠して縦及び横方向の引張強度を測定し、両者の平均値を算出した。
（７）不織布の肌触り性：パネラー５人による官能試験を行い、５人全員がゴワつきがなく肌触りが良いとした場合を○、３〜４人が良いとした場合を△、それ以外を×とした。
（８）不織布臭気：パネラー５人による官能試験を行い、５人全員が臭わないとした場合を○、３〜４人が臭わないとした場合を△、それ以外を×とした。
【００１９】
実施例１（参考例）
（１）固体触媒成分の調製
窒素置換した５００ｍｌ内容積のガラス製三ッ口フラスコ（温度計、攪拌棒付き）に、７５ｍｌの精製ヘプタン、７５ｍｌのチタンテトラブトキシド及び１０ｇの無水塩化マグネシウムを加える。その後、フラスコを９０℃に昇温し、２時間かけて塩化マグネシウムを完全に溶解させる。次に、フラスコを４０℃まで冷却し、メチルハイドロジェンポリシロキサン１５ｍｌを添加することにより、塩化マグネシウム・チタンテトラブトキシド錯体を析出させる。これを精製ヘプタンで洗浄した後、四塩化ケイ素８．７ｍｌと塩化フタロイル２．０ｇを加え、５０℃で２時間保持する。この後、生成物を濾過し、精製ヘプタンで洗浄し、更に四塩化チタン２５ｍｌを加えて２５℃で２時間保持する。これを濾過し、精製ヘプタンで洗浄して固体触媒成分を得た。
【００２０】
（２）３−メチル−１−ブテンの重合
内容量１リットルの攪拌式オートクレーブに精製ヘプタン５００ｍｌ、前記固体触媒成分０．８ｇ、３２ｇの３−メチル−１−ブテン、２ｇのトリイソブチルアルミニウム及び０．６ｇの第三級ブチルメチルジメトキシシランを導入し、５０℃の温度で３時間反応を行った。その後、生成物を精製ヘプタンで洗浄して未反応成分を除去した。３−メチル−１−ブテン重合量は固体触媒成分１ｇ当たり２５ｇであった。
【００２１】
（３）プロピレン重合（３−メチル−１−ブテン重合体マスタバッチの製造）
内容量３リットルの攪拌式オートクレーブ内をプロピレンで充分置換した後、充分に脱水したｎ−ヘプタン１．５リットルを導入して７５℃に保ち、さらにプロピレンで７ｋｇ／ｃｍ2Ｇまで加圧した。さらにトリエチルアルミニウム０．３８ｇ、ジフェニルジメトキシシラン０．１６ｇおよび前記３−メチル−１−ブテンの重合によって製造した３−メチル−１−ブテン重合体を含有する固体触媒成分３０ｍｇを導入し、気相部水素濃度を０．３ｖｏｌ％に調節しながら７５℃で３時間重合を行った。その後、プロピレンをパージし、さらにブタノール１０ｍｌを添加することにより重合を停止させ、濾過、乾燥を行い３７５ｇのポリプロピレンパウダーを得た。このポリプロピレンパウダー中には、３−メチル−１−ブテン重合体が２０００重量ｐｐｍの濃度で含有されており、これを各実施例、比較例において３−メチル−１−ブテン重合体のマスターバッチとして使用した。
【００２２】
（４）芯成分
プロピレン単独重合体（ＭＦＲ：９ｇ／１０分）１００重量部、酸化防止剤としてチバガイギー社製ｌｒｇａｎｏｘ１０１０、ｌｒｇａｆｏｓ１６８を各０．０５重量部、中和剤としてカルシウムステアレートを０．０５重量部配合し、ヘンシェルミキサーで混合した後、５０ｍｍφの単軸押出機（温度２３０℃）で造粒ペレット化した。
【００２３】
（５）鞘成分
エチレン含量３重量％、ＭＦＲ：９ｇ／１０分のプロピレン−エチレンランダム共重合体１００重量部、酸化防止剤としてチバガイギー社製ｌｒｇａｎｏｘ１０１０、ｌｒｇａｆｏｓ１６８を各０．０５重量部、中和剤としてカルシウムステアレートを０．０５重量部、さらに別途調製した３−メチル−１−ブテン重合体を予備重合したホモポリプロピレンを０．０５重量部配合（最終濃度１０重量ｐｐｍ）し、ヘンシェルミキサーで混合した後、５０ｍｍφの単軸押出機（温度２３０℃）で造粒ペレット化した。
【００２４】
上記で得られた芯成分及び鞘成分を用い、ホール数５０個の芯鞘型複合紡糸口金を用いて、溶融紡糸を行った。
溶融紡糸は、紡糸温度：２５０℃、吐出量：０．８ｇ／分・穴、芯鞘複合比率：１／１で行い、その後エアサッカーにて延伸し、繊度２デニールの複合型長繊維を得た。この複合型長繊維をエアサッカー下方にあるコンベアーに集積した後、１３０℃に設定したエンボスロールにより繊維同士を融着させ、目付量２０ｇ／ｍ2の不織布を得た。芯成分及び鞘成分の物性値を表１に示す。また、得られた不織布の評価結果を表３に示す。
【００２５】
実施例２（参考例）
鞘成分のプロピレン−エチレンランダム共重合体のエチレン含量を４．２重量％とした以外は実施例１と同様にして不織布を得た。芯成分及び鞘成分の物性値を表１に示す。また、得られた不織布の評価結果を表３に示す。
【００２６】
実施例３（参考例）
芯成分のホモポリプロピレンのＭＦＲを３０ｇ／１０分、鞘成分のプロピレン−エチレンランダム共重合体のエチレン含量を４．５重量％、ＭＦＲを３０ｇ／１０分、紡糸温度を２３０℃とした以外は実施例１と同様にして不織布を得た。芯成分及び鞘成分の物性値を表１に示す。また、得られた不織布の評価結果を表３に示す。
【００２７】
実施例４（参考例）
芯鞘複合比率：７／３とした以外は実施例３と同様にして不織布を得た。芯成分及び鞘成分の物性値を表１に示す。また、得られた不織布の評価結果を表３に示す。
【００２８】
実施例５（参考例）
芯鞘複合比率：３／７とした以外は実施例３と同様にして不織布を得た。芯成分及び鞘成分の物性値を表１に示す。また、得られた不織布の評価結果を表３に示す。
【００２９】
実施例６（参考例）
芯成分のホモポリプロピレンのＭＦＲを５０ｇ／１０分、鞘成分のプロピレン−エチレンランダム共重合体のエチレン含量を４．３重量％、ＭＦＲを５０ｇ／１０分とした以外は実施例１と同様にして不織布を得た。芯成分及び鞘成分の物性値を表１に示す。また、得られた不織布の評価結果を表３に示す。
【００３０】
実施例７
芯成分をエチレン含量０．８重量％、ＭＦＲ３０ｇ／１０分のプロピレン−エチレンランダム共重合体とし、鞘成分のプロピレン−エチレンランダム共重合体のエチレン含量を４．５重量％、ＭＦＲを３０ｇ／１０分とした以外は実施例１と同様にして不織布を得た。芯成分及び鞘成分の物性値を表１に示す。また、得られた不織布の評価結果を表３に示す。
【００３１】
実施例８
鞘成分のプロピレン−エチレンランダム共重合体のエチレン含量を３重量％とした以外は実施例７と同様にして不織布を得た。芯成分及び鞘成分の物性値を表１に示す。また、得られた不織布の評価結果を表３に示す。
【００３２】
比較例１
芯成分としてホモポリプロピレン（ＭＦＲ３０ｇ／１０分）、鞘成分としてエチレン含量４．５重量％、ＭＦＲ３０ｇ／１０分のプロピレン−エチレンランダム共重合体に結晶造核剤ＮＡ１１ＵＹ（旭電化（株）製）を０．２重量％添加し樹脂組成物を用いた。
これらの樹脂成分をホール数５０個の芯鞘型複合紡糸口金を用い、溶融紡糸を行った。紡糸は、紡糸温度：２３０℃、吐出量：０．８ｇ／分・穴、芯鞘複合比率：１／１で行い、その後エアサッカーにて延伸し、繊度２デニールの複合型長繊維を得た。この複合型長繊維をエアサッカー下方にあるコンベアーに集積した後、１３０℃に設定したエンボスロールにより繊維同士を融着させ不織布を得た。芯成分及び鞘成分の物性値を表２に示す。また、得られた不織布の評価結果を表３に示す。
【００３３】
比較例２
鞘成分の結晶造核剤をゲルオールＭＤ（新日本理化（株）製）添加量０．２重量％とした以外は、比較例１と同様にして不織布を得た。芯成分及び鞘成分の物性値を表２に示す。また、得られた不織布の評価結果を表３に示す。
【００３４】
比較例３
鞘成分に結晶造核剤を添加しない以外は、比較例１と同様にして不織布を得ようとしたが、紡糸時に繊維群が融着したため不織布は得られなかった。芯成分及び鞘成分の物性値を表２に示す。
【００３５】
比較例４
鞘成分のプロピレン−エチレンランダム共重合体のエチレン含量を６重量％、ＭＦＲを３０ｇ／１０分とした以外は、実施例３と同様にして不織布を得ようとしたが、紡糸時に繊維群が融着したため不織布は得られなかった。芯成分及び鞘成分の物性値を表２に示す。
【００３６】
比較例５
鞘成分のプロピレン−エチレンランダム共重合体のエチレン含量を０．８重量％、ＭＦＲを３０ｇ／１０分とし、不織布成形時におけるエンボスロール温度を１４０℃とした以外は、実施例３と同様にして不織布を得た。芯成分及び鞘成分の物性値を表２に示す。また、得られた不織布の評価結果を表３に示す。
【００３７】
比較例６
芯成分／鞘成分の芯鞘比率を８／２とした以外は、実施例３と同様にして不織布を得た。芯成分及び鞘成分の物性値を表２に示す。また、得られた不織布の評価結果を表３に示す。
【００３８】
【表１】
0003984721.tif 000002
【００３９】
【表２】
0003984721.tif 000003
【００４０】
【表３】
0003984721.tif 000004
【００４１】
表１〜表３から明らかなように、実施例１〜８ではいずれも紡糸性、紡糸時臭気、不織布強度、肌触り性、不織布臭気を満足する不織布が得られた。一方、比較例１、５、６は不織布の肌触り性が悪く、比較例２は紡糸時臭気、並びに不織布臭気（造核剤の臭気）に問題が有り、比較例３、４は紡糸時に繊維群が融着してしまい不織布成形が不能となった。
【００４２】
【発明の効果】
本発明のプロピレン系不織布は、不織布を形成する複合繊維の低融点成分として用いるプロピレン−エチレンランダム共重合体に、特定の結晶造核剤を処方することにより、紡糸時の発煙、紡糸口金の汚れ（目やに）を防止すると同時に、溶融紡糸時の結晶化速度を早め、当該繊維群の融着を防止し、かつ不織布強度が高く、風合いの良好な不織布が得られ、紙おむつなどの衛生材料として使用に適する。